(57)【要約】【課題】ロイコ系色素を含むインキや熱転写フィルムを使用して記載した機密情報であっても、機密情報を可視光領域において隠蔽可能であり、且つ隠蔽シールを剥がすことなく機械読み取り可能な隠蔽シールを提供することを課題とする。【解決手段】基材シート１１と、基材シートの両面に備えられた機密情報を隠蔽する隠蔽層と、を備えており、基材シートは、４００〜１０００ｎｍの可視光と近赤外光を透過する材料からなるシートであり、前記隠蔽層の分光透過率特性は、ロイコ系色素を含む材料を用いて記載した機密情報の記入層１３の分光反射率特性の可視光領域における吸収域の長波長端より、短波長側においては、機密情報の記入層を隠蔽可能な透過率であり、長波長側の可視光領域においては、機密情報の記入層と基材シートとの反射率差が視認可能な透過率を有することを特徴とする隠蔽シール２。【選択図】図１
2020134810.tif 000002
【特許請求の範囲】
【請求項１】
機密情報の記入層を含む書類の機密情報記載領域に貼着して機密情報を隠蔽する隠蔽シールであって、
基材シートと、基材シートの両面に備えられた機密情報を隠蔽する隠蔽層と、を備えており、
基材シートは、４００〜１０００ｎｍの可視光と近赤外光を透過する材料からなるシートであり、
前記隠蔽層の分光透過率特性は、ロイコ系色素を含む材料を用いて記載した機密情報の記入層の分光反射率特性の可視光領域における吸収域の長波長端より、短波長側においては、機密情報の記入層を隠蔽可能な透過率であり、長波長側の可視光領域においては、機密情報の記入層と基材シートとの反射率差が視認可能な透過率を有することを特徴とする隠蔽シール。
【請求項２】
前記隠蔽層が、４００〜７８０ｎｍの波長範囲における一部の波長領域の可視光を透過する墨インキ層と７８０〜１４００ｎｍの赤外光を透過する墨インキ層からなる積層体であることを特徴とする請求項１に記載の隠蔽シール。
【請求項３】
前記積層体は、複数の前記墨インキ層のうち、最も明度が高い墨インキ層を最表面に備えていることを特徴とする請求項１または２に記載の隠蔽シール。
【請求項４】
前記隠蔽層の上に、迷彩模様層を備えていることを特徴とする請求項１〜３のいずれかに記載の隠蔽シール。
【請求項５】
請求項１〜４のいずれかに記載の前記隠蔽シールを、書類の機密情報が記載された部位に貼着したことを特徴とする機密情報用書類。
【請求項６】
機密情報が記載された部位に隠蔽シールが貼着された機密情報用書類の機密情報の読み取り方法であって、
機密情報用書類の隠蔽シールが貼着された部位に、読み取り時に使用する光源波長の光を照射した状態で、隠蔽シールを目視することにより機密情報を確認する工程を備えており、
読み取り時に使用する光源波長は、ロイコ系色素を含む材料を用いて記載した機密情報の記入層の分光反射率特性の可視光領域における吸収域の長波長端より長波長側にあり、且つ機密情報の記入層の反射率と基材シートの反射率の差が視認不能となる波長より短波長側にあることを特徴とする機密情報の読み取り方法。
【発明の詳細な説明】
【技術分野】
【０００１】
本発明は、申込用紙等の伝票類やハガキ類等の書類に記載した情報の機密性を保持するための隠蔽シールに関する。特に、可視光の一部の波長領域と近赤外光の波長領域において透過するインキ層を隠蔽層とした隠蔽シールを貼ったまま、機密情報を読み取る事が可能な隠蔽シールに関する。
【背景技術】
【０００２】
従来、申込者が申込受付者に対して、郵送用申込用紙等の伝票類や葉書類等の書類を用いて所定の申し込みを行う際に、申込受付者への書類送達時まで、その書類に記載した情報の機密性を保持し、隠蔽することにより、情報を見る事ができない様にするセキュリティ技術がある。
【０００３】
この様なセキュリティ技術としては隠蔽シールがある。隠蔽シールは、まず申込者が赤外光吸収性材料による複写用カーボンシートとボールペン、鉛筆、シャープペンシル等の筆記用具を用いて、書類の機密情報記載領域に秘密情報を記載するが、その秘密情報を記載した機密情報記載領域に隠蔽シールを貼着することによって、秘密情報を視認できない様にするものである（例えば、特許文献１参照）。
【０００４】
この隠蔽シールは、紙基材シートに可視光不透過性で、且つ近赤外光透過性の隠蔽性インキを塗布または印刷したものである。この隠蔽シールを貼着した書類の機密情報記載領域においては、赤外光を照射した状態で赤外線読取装置により機密情報を読み取る事ができるが、可視光不透過性であるため、肉眼によっては読み取ることができない様になっている。
【０００５】
しかしながら、一般的に正式書類に使用する情報の記入や署名の際には、紺色等の青系のペンや万年筆も使用可能である。むしろ、コピー防止等の偽造防止の観点から、紺色等の青系のペンでの署名を求められることもしばしばある。また、書類には複写伝票も多く、文字は青色に複写されることが多い。しかしながら、上述したように、これらの隠蔽シールと読み取り方法では、筆記するペン等が赤外光吸収性の筆記ペンや鉛筆、シャープペンシルの芯等に限定されてしまうという問題点があった。
【０００６】
また、申込者が機密情報を記載した書類の機密情報記載領域に隠蔽シールを貼着し、申込受付者に送達すると、申込受付者は隠蔽シールを剥がして、機密情報を視認する必要があった。申込者の数が多数である場合、隠蔽シールを１つ１つ剥がして、機密情報を視認する作業の負荷が非常に大きい問題があった。
【０００７】
これらの問題点を解決する技術として、特許文献２に、筆記用具を限定せず、且つ隠蔽シールを剥がす事無く、機密情報を機械読み取り可能な隠蔽シールが開示されている。この技術は、機密情報が記載された葉書等の書類の機密情報記載領域に貼着して、その機密情報を隠蔽するための隠蔽シールであって、４００ｎｍ〜１０００ｎｍの可視光を透過する基材上の、少なくとも片面に、４００ｎｍ〜７８０ｎｍの可視光の一部の波長領域の光と、７８０ｎｍ〜１４００ｎｍの赤外光と、を透過する墨インキにて隠蔽層を設けてあり、また基材シート面側、または隠蔽層側に、書類に貼着するための粘着層を設けてある事が特徴の隠蔽シールである。
【０００８】
しかしながら、筆記用具に使用するインクとして近年、ロイコ系色素をインキ化したペンや、ロイコ系色素を用いた感熱発色剤を使用した感熱用紙（サーマル紙）による印字が使用される様になってきている。これらの材料を使用して記載した機密情報は、特許文献
２の技術によっても読み取ることができない場合がある。即ち、ロイコ系色素を使用したインクや感熱用紙を使用して記載した機密情報である場合、隠蔽シールによる機密情報の隠蔽が不完全になるか、または隠蔽シールを貼ったままでの機械読み取りができない場合がある。
【先行技術文献】
【特許文献】
【０００９】
【特許文献１】特開２００７−２７１９６５号公報
【特許文献２】特開２０１０−３２６８４号公報
【発明の概要】
【発明が解決しようとする課題】
【００１０】
上記の事情に鑑み、本発明は、ロイコ系色素を含むインキや熱転写フィルムを使用して記載した機密情報であっても、機密情報を可視光領域において隠蔽可能であり、且つ隠蔽シールを剥がすことなく機械読み取り可能な隠蔽シールを提供することを課題とする。
【課題を解決するための手段】
【００１１】
上記の課題を解決する手段として、本発明の請求項１に記載の発明は、機密情報の記入層を含む書類の機密情報記載領域に貼着して機密情報を隠蔽する隠蔽シールであって、
基材シートと、基材シートの両面に備えられた機密情報を隠蔽する隠蔽層と、を備えており、
基材シートは、４００〜１０００ｎｍの可視光と近赤外光を透過する材料からなるシートであり、
前記隠蔽層の分光透過率特性は、ロイコ系色素を含む材料を用いて記載した機密情報の記入層の分光反射率特性の可視光領域における吸収域の長波長端より、短波長側においては、機密情報の記入層を隠蔽可能な透過率であり、長波長側の可視光領域においては、機密情報の記入層と基材シートとの反射率差が視認可能な透過率を有することを特徴とする隠蔽シールである。
【００１２】
また、請求項２に記載の発明は、前記隠蔽層が、４００〜７８０ｎｍの波長範囲における一部の波長領域の可視光を透過する墨インキ層と７８０〜１４００ｎｍの赤外光を透過する墨インキ層からなる積層体であることを特徴とする請求項１に記載の隠蔽シールである。
【００１３】
また、請求項３に記載の発明は、前記積層体は、複数の前記墨インキ層のうち、最も明度が高い墨インキ層を最表面に備えていることを特徴とする請求項１または２に記載の隠蔽シールである。
【００１４】
また、請求項４に記載の発明は、前記隠蔽層の上に、迷彩模様層を備えていることを特徴とする請求項１〜３のいずれかに記載の隠蔽シールである。
【００１５】
また、請求項５に記載の発明は、請求項１〜４のいずれかに記載の前記隠蔽シールを、書類の機密情報が記載された部位に貼着したことを特徴とする機密情報用書類である。
【００１６】
また、請求項６に記載の発明は、機密情報が記載された部位に隠蔽シールが貼着された機密情報用書類の機密情報の読み取り方法であって、
機密情報用書類の隠蔽シールが貼着された部位に、読み取り時に使用する光源波長の光を照射した状態で、隠蔽シールを目視することにより機密情報を確認する工程を備えており、
読み取り時に使用する光源波長は、ロイコ系色素を含む材料を用いて記載した機密情報
の記入層の分光反射率特性の可視光領域における吸収域の長波長端より長波長側にあり、且つ機密情報の記入層の反射率と基材シートの反射率の差が視認不能となる波長より短波長側にあることを特徴とする機密情報の読み取り方法である。
【発明の効果】
【００１７】
本発明の隠蔽シールによれば、隠蔽シールの隠蔽層の分光透過率特性が、ロイコ系色素を使用したインキペンにより記載された機密情報の記入層の分光反射率特性の可視光領域における吸収域の長波長端より、短波長側においては機密情報を隠蔽可能な小さい透過率であり、長波長側の可視光領域においては、機密情報の記入層と基材シートとの反射率差が視認可能な透過率を有する。そのため、ロイコ系色素を使用したインキペンにより記載された機密情報の記入層であっても、可視光領域においては秘密情報を隠蔽可能であり、且つ隠蔽シールを剥がすことなく機密情報を機械読み取り可能となる。
【図面の簡単な説明】
【００１８】
【図１】基材上の情報印刷層に機密情報を記入した書類の機密情報の記入層に、本発明の隠蔽シールが貼着される直前の状況を例示した断面説明図であって、情報印刷層が印刷による場合を示している。
【図２】基材上の情報印字部に機密情報を記入した書類の機密情報の記入層に、本発明の隠蔽シールが貼着される直前の状況を例示した断面説明図であって、情報印字部が感熱発色層からなる場合を示している。
【図３】本発明の隠蔽シールに使用する墨インキ層Ｖと墨インキ層Ｙの分光透過率特性を例示したグラフ。
【図４】本発明の隠蔽シールの分光透過率特性を例示したグラフ。
【図５】本発明の隠蔽シールの分光透過率特性と、幾つかの材料からなる機密情報の記入層の分光反射率特性を例示したグラフである。
【図６】最表面に迷彩模様層を積層した本発明の隠蔽シールの説明図であって、（ａ）は層構成を例示する断面説明図、（ｂ）は迷彩模様層側の上面図、である。
【発明を実施するための形態】
【００１９】
＜隠蔽シール＞
本発明の隠蔽シールについて説明する。
本発明の隠蔽シールは、機密情報が記載された書類の機密情報記載領域に貼着して機密情報を隠蔽する隠蔽シールである。
【００２０】
また、本発明の隠蔽シールは、基材シートと、基材シートの両面に機密情報を隠蔽する隠蔽層と、書類などに貼着する粘着層と、を備えている。
【００２１】
また、基材シートは、４００〜１０００ｎｍの可視光と近赤外光を透過する材料からなるシートである。
【００２２】
また、本発明の隠蔽シールの隠蔽層は、異なる分光透過率特性を備えた複数の墨インキ層からなる積層体である。
【００２３】
その隠蔽層の分光透過率特性は、ロイコ系色素を含む材料を用いて記載した機密情報の記入層の分光反射率特性の可視光領域における吸収域の長波長端より、短波長側においては、機密情報の記入層を隠蔽可能な透過率であり、長波長側の可視光領域においては、機密情報の記入層と基材シートとの反射率差が視認可能な透過率を有することが特徴である。
【００２４】
また、上記の複数の墨インキ層からなる積層体が、４００〜７８０ｎｍの波長範囲にお
ける一部の波長領域の可視光を透過する墨インキ層と、７８０〜１４００ｎｍの赤外光を透過する墨インキ層と、からなる積層体であっても良い。
【００２５】
また、上記の複数の墨インキ層からなる積層体において、複数の墨インキ層のうち、最も明度が高い墨インキ層を最表面に備えていることであっても良い。この様な構成にすることで、目視による視認が困難となる。即ち、ある特定の狭い波長の光を照射しないと、高い明度による散乱により判読不能となる。
【００２６】
また、本発明の隠蔽シールは、隠蔽層の上に、迷彩模様層を備えている構成であっても良い。迷彩模様を設けることにより、目視による視認が更に困難な隠蔽シールとなる。
【００２７】
次に、本発明の隠蔽シールについて、図１〜図６を用いて説明する。
図１は、本発明の隠蔽シール２が、機密情報が記入された書類１の機密情報の記入層（以後、単に記入層と記す場合がある。）１３（機密情報記載領域）を被覆して隠蔽する直前の状態を模式的に示した図である。
【００２８】
書類１は、各種の紙や各種の材料からなるシート状の基材１１に、印刷法により印刷された情報印刷層１２が備えられたものである。この情報印刷層１２の一部に、ボールペンや鉛筆などの筆記具を用いて、機密情報を書き込むことによって、機密情報の記入層１３が形成される。
【００２９】
その記入層１３を第三者から読み取る事ができない様にする目的で、隠蔽シール２を記入層１３に貼付することにより被覆して隠蔽する。この様にして、機密情報が記載された機密情報の記入層１３に本発明の隠蔽シール２が貼付され、機密情報が隠蔽された書類１が作成される。
【００３０】
図２は図１と類似しているが、図１における書類１の情報印刷層１２に相当するものが、図２においては情報印字部３２になっている点である。情報印字部３２は、基材３１上に形成された感熱発色層３４に、サーマルプリンタなどによって情報を印字すべき部分を加熱し、発色させることにより情報を表示した部位である。この書類３の情報印字部３２の一部に、ボールペンや鉛筆などの筆記具を用いて秘密情報を記入する事により、機密情報の記入層３３が形成される。その記入部３３を被覆して隠蔽するため、記入部３３に隠蔽シール２を貼着することにより、機密情報が隠蔽された書類３が得られる。
【００３１】
図３は、本発明の隠蔽シール２を構成する複数の墨インキ層からなる積層体が、墨インキ層Ｖと墨インキ層Ｙからなる場合の分光透過率特性、墨インキ層Ｖ５２と墨インキ層Ｙ５３を例示したグラフである。
【００３２】
墨インキ層Ｙ５３は、４００〜７８０ｎｍの波長範囲における一部の波長領域の可視光を透過する墨インキ層の分光透過率特性の例である。墨インキ層Ｖ５２は、７８０〜１４００ｎｍの赤外光を透過する墨インキ層分光透過率特性の例である。
【００３３】
図４は、図３で例示した墨インキ層Ｖと墨インキ層Ｙを積層して得た隠蔽シールの分光透過率特性６１を示したグラフである。
【００３４】
図５は、この隠蔽シールの分光透過率特性６１と、書類の機密情報を記入することにより形成された機密情報の記入層の記載に使用したボールペンなどの幾つかの筆記具による記入部の分光反射率特性と、を合せて表示したグラフである。以後、隠蔽シールとして図１に示した隠蔽シール２を例にして説明するが、これに限定する訳ではない。
【００３５】
具体的には、水性ボールペンの分光反射率特性７５、油性ボールペンの分光反射率特性７４、ロイコ系色素を使用した感熱発色層の情報印字部の分光反射率特性７３、ロイコ系インキペンの分光反射率特性７２、を例示している。縦方向の矢印で示した波長Ａは、読取り時に使用する光源の波長７６である。
【００３６】
本発明の隠蔽シール２の隠蔽層（図１の場合、隠蔽層Ｘと隠蔽層Ｙの積層体）の分光透過率特性６１は、ロイコ系色素を含む材料によるインキを用いて記載した機密情報の記入層１３の分光反射率特性７２の可視光領域における吸収域の長波長端４より、短波長側においては機密情報を隠蔽可能な小さい透過率である。一方、長波長端４より長波長側においては、波長の増加に伴って、隠蔽層の分光透過率が機密情報の記入層１３の分光反射率より早く増加する事が特徴である。
【００３７】
同様に、本発明の隠蔽シール２の隠蔽層の分光透過率特性６１は、ロイコ系色素を含む感熱発色層の情報印字部による機密情報の記入層の分光反射率特性７３の可視光領域における吸収域の長波長端４より、短波長側においては機密情報を隠蔽可能な小さい透過率である。一方、長波長端４より長波長側の可視光領域においては、機密情報の記入層１３と基材シート１１との反射率差が視認可能な透過率を有する。
【００３８】
なお、ロイコ系色素を含む材料によるインキを用いて記載した機密情報の記入層の分光反射率特性７２の可視光領域における吸収域の長波長端４と、ロイコ系色素を含む感熱発色層の情報印字部による機密情報の記入層の分光反射率特性７３の可視光領域における吸収域の長波長端４と、を同一波長として説明したが、同一波長である必要は無い。異なっている場合は、それぞれの長波長端について、上記の条件を満たしていれば良い。
【００３９】
（水性ボールペンの分光反射率特性）
水性ボールペンによる機密情報の記入層の分光反射率特性７５は、４００ｎｍ〜１０００ｎｍの波長範囲において、一貫して数％以下の低い分光反射率特性を持っている。また、下地の基材１１は、４００ｎｍ〜１０００ｎｍの波長範囲において、数１０％以上の高い分光反射率特性を持っている。そのため、４００ｎｍ〜１０００ｎｍの波長範囲に亘って、水性ボールペンで記載した部位と基材１１とのコントラスト差は大きく、水性ボールペンで記載した部位は黒く読み取る事ができる。
【００４０】
一方、隠蔽シール２は、可視光領域においては、透過率が０％または０％に近い値である為、基材１１上の水性ボールペンで記載した機密情報の記入層１３は隠蔽され、視認不可能である。また、近赤外光領域においては、基材１１の反射率は６０％〜９０％と大きく、水性ボールペンで記載した機密情報の記入層１３の反射率は５％前後と小さいため、そのコントラスト差は大きい。また隠蔽シール２の透過率は６０％〜８０％程度となっているため、読み取り可能である。また、読み取りに使用する光源波長７６（以後、読み取り波長Ａとも記す。）においては、隠蔽シールは５０％〜６０％の透過率であり、基材１１と水性ボールペンで記載した部位のコントラスト差は大きい為、機密情報を読み取ることができる。
【００４１】
（油性ボールペンの分光反射率特性）
油性ボールペンによる機密情報の記入層１３の分光反射率特性７４は、可視光領域では１０％程度の反射率であり、近赤外光領域では７０％前後である。読取り波長Ａにおいては１０％〜２０％の反射率である。また、下地の基材１１は、４００ｎｍ〜１０００ｎｍの波長範囲において、６０％〜９０％の高い分光反射率特性を持っている。
【００４２】
一方、隠蔽シール２は、可視光領域においては、透過率が０％または０％に近い値である為、基材１１上の油性ボールペンで記載した機密情報の記入層１３は隠蔽され、視認不
可能である。また、近赤外光領域においては、基材１１の反射率は６０％〜９０％と大きく、油性ボールペンで記載した機密情報の記入層１３の反射率は７０％前後と大きいため、そのコントラスト差は小さい。また隠蔽シール２の透過率は６０％〜８０％程度となっているため、近赤外光領域での読み取りは困難である。また、読み取り波長Ａにおいては、隠蔽シール２は５０％〜６０％の透過率であり、基材１１の反射率は６０％〜９０％と大きく、水性ボールペンで記載した機密情報の記入層１３の反射率は１０％〜２０％であるため、コントラスト差は大きい。その為、機密情報を読み取ることができる。
【００４３】
（感熱発色層の情報印字部の分光反射率特性）
図２と図５を参照しながら、感熱発色層３４の情報印字部３２の分光反射率特性７３を説明する。
感熱発色層３４の情報印字部３２の分光反射率特性７３は、可視光領域では５％〜１０％の低い反射率である。近赤外光領域では５０％〜９０％の反射率となっている。読取り波長Ａにおいては、２０％程度の反射率となっている。
【００４４】
一方、隠蔽シール２は、可視光領域においては、透過率が０％または０％に近い値である為、基材３１上の感熱発色層３４の情報印字部３２は隠蔽され、視認不可能である。また、近赤外光領域においては、基材３１の反射率は６０％〜９０％と大きく、感熱発色層３４の情報印字部３２の反射率は９０％程度と大きいため、そのコントラスト差は小さいため、隠蔽シール２の透過率は６０％〜８０％程度と高い透過率であるが、近赤外光領域での読み取りは困難である。また、読み取り波長Ａにおいては、隠蔽シール２は５０％〜６０％の透過率であるため透明であり、基材３１の反射率は６０％〜９０％と大きく、感熱発色層３４の情報印字部３２の反射率は３０％〜４０％であり、コントラスト差は大きい為、機密情報を読み取ることができる。
【００４５】
（ロイコ系インキペンの分光反射率特性）
図１と図５を参照しながら、機密情報の記入層１３の分光反射率特性７２を説明する。
ロイコ系インキペンの分光反射率特性７２は、可視光領域では１５％〜２５％程度の反射率である。近赤外光領域では６０％〜９０％の反射率となっている。読取り波長Ａにおいては、３０％程度の反射率となっている。下地である基材１１の反射率は可視光領域から近赤外光領域に亘って６０％〜９０％の反射率を備えているため、可視光領域では基材１１とのコントラスト差が大きく、ロイコ系インキペンで記載した記入部である機密情報の記入層１３は視認する事が可能である。また、近赤外光領域では、基材１１とロイコ系インキペンで記載した機密情報の記入層１３の反射率の差が小さく、コントラスト差が小さいため、視認する事は困難である。また、読取り波長Ａにおいては、ロイコ系インキペンで記載した機密情報の記入層１３は３０〜４０％の反射率となっており、基材１１とのコントラスト差は、可視光領域より小さいが、視認することは可能である。
【００４６】
この様に、可視光領域においては、ロイコ系インキペンで記載した機密情報の記入層１３の基材１１とのコントラスト差が最も大きいが、隠蔽シール２によって隠蔽されているため、視認することはできない。また、読取り波長Ａにおいては、隠蔽シール２の透過率は５０％程度であり、基材１１とのコントラスト差も視認可能なレベルであるため、ロイコ系インキペンで記載した機密情報の記入層１３を読み取る事ができる。
【００４７】
＜機密情報用書類＞
以上に説明したように、本発明の隠蔽シール２を、図１（ｂ）および図２（ｂ）に例示した様な基材１１上に情報印刷層１２を印刷した書類１、または基材３１上に形成された感熱発色層３４にサーマルヘッドなどにより印字する情報に基づいて印字した情報印字部３２を備えている書類３に対して、ロイコ系インキペンなどの筆記具を用いて機密情報を書き込んだ機密情報の記入層１３、または記入層３３を記載する。その様な書類１、３の
機密情報の記入層１３、３３の上に、本発明の隠蔽シール２を貼着する事により、機密情報用書類を得る事ができる。
【００４８】
＜機密情報の読み取り方法＞
本発明の機密情報の読み取り方法は、機密情報が記載された部位に隠蔽シールが貼着された機密情報用書類の機密情報の読み取り方法である。
【００４９】
本発明の機密情報の読み取り方法は、機密情報用書類の隠蔽シールが貼着された部位に、読み取り時に使用する光源波長の光を照射した状態で、隠蔽シールを目視することにより機密情報を確認する工程を備えている。
【００５０】
読み取り時に使用する光源波長７６は、ロイコ系色素を含む材料を用いて記載した機密情報の記入層の分光反射率特性の可視光領域における吸収域の長波長端４より長波長側にあり、且つ機密情報の記入層１３の反射率と基材シート１１、１３の反射率の差が視認不能となる波長より短波長側にあることが特徴である。
【００５１】
読み取り時に使用する光源波長７６を前記長波長端４より長波長側に設定する事で、隠蔽シール２の透過率を視認可能な程度の大きさの値にする事ができる。また、可視光領域の範囲内で、基材１１、１３の反射率より、機密情報の記入層１３の反射率が小さい波長範囲に設定することで、機密情報の記入層１３がその周囲にある基材１１、１３より黒く見える様になり、機密情報を視認することができる。
【実施例】
【００５２】
次に、本発明の隠蔽シールの実施例について説明する。
＜実施例１＞
透明基材として、厚さ５０μｍのＰＥＴ（ポリエチレンテレフタレート）フィルム（ルミラーＴ６０、東レ株式会社製）を用い、その両面にコロナ処理を施した後、ＰＥＴフィルムの一方の面に、下記に示した墨インキ層Ｖ用インキ組成からなるＵＶ乾燥型オフセットインキを塗布・乾燥し、更にその上に同じ層を塗布・乾燥し、更にその上に、墨インキ層Ｙ用インキ組成からなるＵＶ乾燥型オフセットインキを塗布・乾燥した。
なお、ＵＶ乾燥型オフセットインキの塗布は、オフセット印刷の膜厚を１．５μｍとし、ＵＶ乾燥は高圧水銀灯を使用して１２０ｍＪ／ｍ２の条件にて乾燥した。
（墨インキ層Ｖのインキ組成）
オフセットインキメジウム（ＦＤカルトンＸメジウムＭ、東洋インキ社製）
８５重量部
顔料（Ｃｈｒｏｍｏｐｈｔａｌ  Ｖｉｏｌｅｔ  Ｋ５８００、ＢＡＳＦ社製）
１５重量部
（墨インキ層Ｙのインキ組成）
オフセットインキ（ＦＤカルトンＸ  ＲＳＴ黄Ｍ、東洋インキ社製）  １００重量部
（墨インキ層ＶＢのインキ組成）
墨インキ層Ｖ用インキ                                              ６０重量部
墨インキ層Ｙ用インキ                                              ４０重量部
上記のインキ組成物を、通常の印刷インキの混練手段を用いて均一に混練されたインキを得た。
【００５３】
次に、そのＰＥＴフィルムのもう一方の面に、上記と同様にして、墨インキ層Ｖ用ＵＶ乾燥型オフセットインキを２層と墨インキ層Ｙ用ＵＶ乾燥型オフセットインキをこの順に塗布・乾燥した。墨インキ層Ｖと墨インキ層Ｙの膜厚はそれぞれ１．５μｍとした。墨インキ層の層厚は９μｍであった。
【００５４】
次に、２層の墨インキ層を塗布・乾燥したＰＥＴフィルムの片面に、粘着インキ（オリバインＢＰＳ５１６０、トーヨーケム社製）を１０μｍの厚さで塗布した後、所定の大きさに断裁することにより、隠蔽シールを作製した。
【００５５】
＜実施例２＞
実施例１では、墨インキ層Ｖを２層としたのに対し、実施例２では墨インキ層Ｖを１層としたことと、片側の墨インキ層Ｙの上に、墨インキ層用ＶＢインキを用いて、厚さ１．０μｍの迷彩模様層を形成したこと、を除き、実施例１と同様にして、隠蔽シールを作製した。
【００５６】
＜比較例１＞
実施例２において、迷彩模様層を形成しなかった事以外は、実施例２と同様にして隠蔽シールを作製した。
【００５７】
＜比較例２＞
墨インキ層ＶＢ用インキを用いて、ＰＥＴフィルムの両面側にそれぞれ２層のインキ層を塗布・乾燥したこと以外は、実施例１と同様にして隠蔽シールを作製した。
【００５８】
＜比較例３＞
墨インキ層ＶＢ用インキを用いて、ＰＥＴフィルムの両面側にそれぞれ３層のインキ層を塗布・乾燥したこと以外は、実施例１と同様にして隠蔽シールを作製した。
【００５９】
＜比較例４＞
墨インキ層ＶＢ用インキを用いて、ＰＥＴフィルムの両面側にそれぞれ４層のインキ層を塗布・乾燥したこと以外は、実施例１と同様にして隠蔽シールを作製した。
【００６０】
＜比較例５＞
ＰＥＴフィルムの片面に、墨インキ層Ｖを２層形成し、その上に更に墨インキ層Ｙを２層形成したこと以外は、実施例１と同様にして隠蔽シールを作製した。
【００６１】
＜比較例６＞
ＰＥＴフィルムの片面に、墨インキ層Ｖを２層形成し、その上に更に墨インキ層Ｙを２層形成した後、更にその上に墨インキ層Ｖを２層と墨インキ層Ｙを２層形成したこと以外は、実施例１と同様にして隠蔽シールを作製した。
【００６２】
以上の様にして作製した隠蔽シールについて、それらの層構成と、インキ層総厚と、ＰＣＳ値と、迷彩模様層の有無と、をまとめて表１に示した。
【００６３】
【表１】
2020134810.tif 000003
【００６４】
この様にして作製した隠蔽シールを、コピー用紙の上に印刷した黒文字の周りに、ロイコ系色素を使用したロイコ系インキペン（青色）を使用してマーキングする事によって、機密情報を記載した書類サンプルとして作成し、マーキングした部分の上に、実施例１〜比較例６の隠蔽シールをそれぞれ貼着して、実施例１〜比較例６に対応した評価用サンプルを作製した。
【００６５】
実施例１〜比較例６に対応した隠蔽シールの評価用サンプルについて、機密情報の読み取り性と隠蔽性について評価した。
（機密情報の読み取り性の評価）
機密情報の読み取り性については、読み取り時の光源波長が６３５ｎｍのＬＥＤ光源を用いて、書類サンプルの隠蔽シールを照射し、目視にて確認した結果、全てのサンプルに
ついて、良好に読み取ることができた。
【００６６】
（機密情報の隠蔽性の評価）
機密情報の隠蔽性については、各サンプルの隠蔽シールを貼り付けた部分のＰＣＳ値を測定した。ＰＣＳ値の測定は、サカタインクスエンジニアリング（株）製のＭＲ−１２を使用して行った。ＰＣＳ値が０．００である場合を隠蔽性が良好とした。０．０１以上は不良として判定した。
【００６７】
測定した結果、表１に示した様に、実施例１と２においては、ＰＣＳ値が０．００となり、隠蔽性が良好であったが、比較例１〜６については、ＰＣＳ値が０．０１より大きくなり、全て不良であった。実施例２と比較例１は、隠蔽層の構成は同等であるが、実施例２では、迷彩模様層が片面に備えられていることにより、ＰＣＳ値が低下し、０．００になったと考えられる。
【００６８】
比較例２〜４は、墨インキ層ＶＢを使用したサンプルであるが、ＰＥＴフィルムの両面に隠蔽層を２層〜４層形成しても隠蔽性が良好にならなかった。これは、墨インキ層Ｖのインキ組成物と墨インキ層Ｙの墨インキ組成物を混合したインキであるが、混合することにより、隠蔽性が低下することを示している。
【００６９】
比較例５と６は、墨インキ層Ｖと墨インキ層Ｙを積層した隠蔽層をＰＥＴフィルムの片面のみに積層したサンプルである。比較例５は、墨インキ層の総厚が比較例１と同じ６μｍであるが、ＰＣＳ値は０．１１となり、ＰＥＴフィルムの両面に隠蔽層を形成した比較例１より劣っていた。比較例６は、ＰＣＳ値が０．００となったが、墨インキ層の総厚は実施例１および２より厚い墨インキ層の総厚が１２μｍとなり、経済的に不利な結果となった。
【符号の説明】
【００７０】
１、３・・・（機密情報用）書類
２、２´・・・隠蔽シール
４・・・秘密情報の記入層の可視光領域における吸収域の長波長端
１１、３１・・・書類の基材
１２・・・情報印刷層
１３、３３・・・機密情報の記入層
２１・・・基材シート
２２・・・墨インキ層Ｖ
２３・・・墨インキ層Ｙ
２４・・・粘着層
２５・・・迷彩模様層
３２・・・情報印字部
５２・・・墨インキ層Ｖの分光透過率特性
５３・・・墨インキ層Ｙの分光透過率特性
６１・・・隠蔽シールの分光透過率特性
７２・・・ロイコ系インキペンの分光反射率特性
７３・・・感熱発色層の情報印字部の分光反射率特性
７４・・・油性ボールペンの分光反射率特性
７５・・・水性ボールペンの分光反射率特性
７６・・・読取りに使用する光源波長（読み取り波長Ａと同じ）
【図１】
2020134810.tif 000004
【図２】
2020134810.tif 000005
【図３】
2020134810.tif 000006
【図４】
2020134810.tif 000007
【図５】
2020134810.tif 000008
【図６】
2020134810.tif 000009